(57)【特許請求の範囲】
【請求項１】
下記一般式（１）で表わされる化合物の存在下で、イソブチレンを主成分とする単量体成分及びイソブチレンを主成分としない単量体成分をカチオン重合させるイソブチレン系ブロック共重合体の製造方法であって、１−クロロプロパン及び１−クロロブタンからなる群より選択される少なくとも１種のモノハロゲン化炭化水素からなるモノハロゲン化炭化水素系溶媒と、脂肪族系炭化水素及び／又は芳香族系炭化水素からなる非ハロゲン化炭化水素系溶媒との混合溶媒中で重合を行うことを特徴とするイソブチレン系ブロック共重合体の製造方法。
【化１】
0003941993.tif 000003
［式中、複数のＲ１は、同一又は異なって、水素原子又は炭素数１〜６の１価の炭化水素基を表す。Ｒ２は、１価若しくは多価の芳香族炭化水素基又は１価若しくは多価の脂肪族炭化水素基を表す。Ｘは、ハロゲン原子、炭素数１〜６のアルコキシル基又はアシルオキシル基を表す。ｎは、Ｒ２の価数に等しく、１〜６の整数を表す。ｎが２以上の場合、複数のＸは、同一であってもよく、異なっていてもよい。］
【請求項２】
モノハロゲン化炭化水素系溶媒は、１−クロロブタンである請求項１記載の製造方法。
【請求項３】
非ハロゲン化炭化水素系溶媒は、ブタン、ペンタン、ネオペンタン、ヘキサン、ヘプタン、オクタン、シクロヘキサン、メチルシクロヘキサン、エチルシクロヘキサン、ベンゼン、トルエン、キシレン及びエチルベンゼンからなる群より選択される少なくとも１種である請求項１又は２記載の製造方法。
【請求項４】
非ハロゲン化炭化水素系溶媒は、ヘキサン、シクロヘキサン、メチルシクロヘキサン、エチルシクロヘキサン、トルエン及びキシレンからなる群より選択される少なくとも１種である請求項３記載の製造方法。
【請求項５】
非ハロゲン化炭化水素系溶媒は、ヘキサン、メチルシクロヘキサン及びエチルシクロヘキサンからなる群より選択される少なくとも１種である請求項４記載の製造方法。
【請求項６】
一般式（１）で表わされる化合物は、ビス（１−クロル−１−メチルエチル）ベンゼン［Ｃ６Ｈ４（Ｃ（ＣＨ３）２Ｃｌ）２］である請求項１〜５のいずれかに記載の製造方法。
【請求項７】
イソブチレンを主成分としない単量体成分は、芳香族ビニル系単量体を主成分とする単量体成分である請求項１〜６のいずれかに記載の製造方法。
【請求項８】
芳香族ビニル系単量体は、スチレン、ｐ−メチルスチレン、α−メチルスチレン及びインデンからなる群より選択される少なくとも１種である請求項７記載の製造方法。
【請求項９】
イソブチレン系ブロック共重合体は、芳香族ビニル系単量体を主成分とする重合体ブロック−イソブチレンを主成分とする重合体ブロック−芳香族ビニル系単量体を主成分とする重合体ブロックからなるトリブロック共重合体、芳香族ビニル系単量体を主成分とする重合体ブロック−イソブチレンを主成分とする重合体ブロックからなるジブロック共重合体、及び、芳香族ビニル系単量体を主成分とする重合体ブロックとイソブチレンを主成分とする重合体ブロックからなるアームを３つ以上有する星型ブロック共重合体からなる群より選択される少なくとも１種である請求項７又は８記載の製造方法。
【発明の詳細な説明】
【０００１】
【発明の属する技術分野】
本発明はイソブチレン系ブロック共重合体の製造方法に関する。さらに詳細には、イソブチレンを主成分とする単量体成分及びイソブチレンを主成分としない単量体成分を重合させるイソブチレン系ブロック共重合体の製造方法であって、従来の溶媒と比較して工業上取扱いが有利な特定の混合溶媒を使用することを特徴とし、性能面で優れたブロック共重合体を与える製造方法に関する。
【０００２】
【従来の技術】
イソブチレンとスチレン等の芳香族ビニル系単量体をカチオン重合することにより、イソブチレンからなる重合体ブロック及び芳香族ビニル系単量体からなる重合体ブロックからなるイソブチレン系ブロック共重合体を製造できることが知られている。例えば、米国特許第４９４６８９９号明細書には、塩化メチルとメチルシクロヘキサンを組み合わせた混合溶媒中でのイソブチレン系ブロック共重合体の製造方法が開示されている。また、特公平７−５９６０１号公報にも、塩化メチレンとヘキサンからなる混合溶媒中におけるイソブチレンとスチレンからのブロック共重合体の製造方法が示されている。
【０００３】
このように炭素数１又は２のハロゲン化炭化水素（塩化メチルや塩化メチレン）は特に脂肪族炭化水素と組み合わせて使用することで、適度な誘電率を与えてポリマー生長末端を安定化させ、得られる重合体の溶解度が優れているため、カチオン重合の溶媒種として広く用いられてきた。
【０００４】
しかしながら、これら炭素数１又は２のハロゲン化炭化水素は取扱いが困難であったり、通常の処理方法では環境への排出を抑えることができなかったり、あるいは環境への排出を防ぐためには大がかりな装置が必要となるなど、コスト上昇を招くといった不利な問題がある。例えば、塩化メチレンは水への溶解度が２．０％（２０℃）と高く、水へ溶解した塩化メチレンを回収、又は分離等するためにはやはり大がかりな装置が必要となりコスト的に不利である。従って、これら炭素数１又は２のハロゲン化炭化水素は、取扱い等の観点から、工業生産等の大きなスケールの重合に使用するには不利な溶媒であるといえる。
【０００５】
一方、イソブチレン系ブロック共重合体を製造するためのカチオン重合溶媒として、炭素数３以上のハロゲン化炭化水素を単独で使用しようとする試みがある。例えば、Ｆａｕｓｔらは、１−クロロブタン（塩化ｎ−ブチル）を重合溶媒として、イソブチレン重合体ブロックとスチレン重合体ブロックからなるイソブチレン系ブロック共重合体の製造を検討している［Ｊ．Ｍａｃｒｏｍｏｌ．Ｓｃｉ．−Ｐｕｒｅ  Ａｐｐｌ．Ｃｈｅｍ．，Ａ３３（３），３０５（１９９６）］。しかしハロゲン化炭化水素を単独で使用することから、重合溶媒系の誘電率の調整が困難であり、良好なイソブチレン系ブロック共重合体を製造するためにはルイス酸等の濃度が制限されたり、ブロック共重合体の溶解度が充分でないために重合濃度を上げることができない、といった問題があった。
【０００６】
【発明が解決しようとする課題】
本発明は、上記現状に鑑み、炭素数が１又は２のハロゲン化炭化水素と比較して工業上取扱いが有利な溶媒を使用することを特徴とし、性能面で優れたイソブチレン系ブロック共重合体を与える製造方法を提供することを目的とするものである。
【０００７】
【課題を解決するための手段】
すなわち、本発明は、下記一般式（１）で表わされる化合物の存在下で、イソブチレンを主成分とする単量体成分及びイソブチレンを主成分としない単量体成分をカチオン重合させるイソブチレン系ブロック共重合体の製造方法であって、炭素数３〜８の１級のモノハロゲン化炭化水素及び／又は炭素数３〜８の２級のモノハロゲン化炭化水素からなるモノハロゲン化炭化水素系溶媒と、脂肪族系炭化水素及び／又は芳香族系炭化水素からなる非ハロゲン化炭化水素系溶媒との混合溶媒中で重合を行うことからなるイソブチレン系ブロック共重合体の製造方法である。
【０００８】
【化２】
0003941993.tif 000002
【０００９】
［式中、複数のＲ1 は、同一又は異なって、水素原子又は炭素数１〜６の１価の炭化水素基を表す。Ｒ2 は、１価若しくは多価の芳香族炭化水素基又は１価若しくは多価の脂肪族炭化水素基を表す。Ｘは、ハロゲン原子、炭素数１〜６のアルコキシル基又はアシルオキシル基を表す。ｎは、Ｒ2 の価数に等しく、１〜６の整数を表す。ｎが２以上の場合、複数のＸは、同一であってもよく、異なっていてもよい。］
以下に本発明を詳述する。
【００１０】
【発明の実施の形態】
本発明によれば、イソブチレン系ブロック共重合体を製造するためのカチオン重合溶媒として、炭素数３〜８の１級のモノハロゲン化炭化水素及び／又は炭素数３〜８の２級のモノハロゲン化炭化水素からなるモノハロゲン化炭化水素系溶媒と、脂肪族系炭化水素及び／又は芳香族系炭化水素からなる非ハロゲン化炭化水素系溶媒との混合溶媒を用いる。
【００１１】
本発明者らは従来法における炭素数が１又は２のハロゲン化炭化水素に代わるものとして、炭素数３〜８の１級及び／又は２級のモノハロゲン化炭化水素を選定したが、その理由として、例えば、以下のことが挙げられる。
１）３級のハロゲン化炭化水素は重合開始剤として作用し、本来の開始反応以外に、溶媒自体から３級のカチオンが生成することによる副反応が起こってしまい、カチオン重合溶媒として好ましくない。
２）ハロゲン化炭化水素中のハロゲン量（すなわち分子中のハロゲン重量の割合）が少ない方が水への溶解度も低く、さらに分解による無害化が容易である。またハロゲン化炭化水素の炭素数が２以下の場合は水への溶解度が高く好ましくない。（水への溶解度は、塩化メチレン２．０重量％、１，２−ジクロロエタン０．８６９重量％、１−クロロプロパン０．２７１重量％、１−クロロブタン０．０８重量％、１−クロロペンタン０．０２重量％である。）
３）ハロゲン化炭化水素の炭素数が９以上の場合は、沸点が高くなるため、溶媒の留去に多量のエネルギーが必要になりコスト上昇を招く。
４）モノハロゲン化炭化水素は１分子中のハロゲン量がポリハロゲン化物に比べて少ないため比重が小さい。従ってモノハロゲン化炭化水素を用いた場合、水洗工程時の有機層と水層との比重差が拡大し分離が容易になる。
【００１２】
本発明で使用する炭素数３〜８の１級のモノハロゲン化炭化水素及び炭素数３〜８の２級のモノハロゲン化炭化水素としては特に限定されず、例えば、１−クロロプロパン、１−クロロ−２−メチルプロパン、１−クロロブタン、１−クロロ−２−メチルブタン、１−クロロ−３−メチルブタン、１−クロロ−２，２−ジメチルブタン、１−クロロ−３，３−ジメチルブタン、１−クロロ−２，３−ジメチルブタン、１−クロロペンタン、１−クロロ−２−メチルペンタン、１−クロロ−３−メチルペンタン、１−クロロ−４−メチルペンタン、１−クロロヘキサン、１−クロロ−２−メチルヘキサン、１−クロロ−３−メチルヘキサン、１−クロロ−４−メチルヘキサン、１−クロロ−５−メチルヘキサン、１−クロロヘプタン、１−クロロオクタン、２−クロロプロパン、２−クロロブタン、２−クロロペンタン、２−クロロヘキサン、２−クロロヘプタン、２−クロロオクタン、クロロベンゼン等を挙げることができる。これらは１種又は２種以上を組み合わせて使用できる。例えば、炭素数３のモノハロゲン化溶媒、炭素数４のモノハロゲン化溶媒、炭素数３のモノハロゲン化溶媒と炭素数４のモノハロゲン化溶媒の組み合わせ、炭素数４〜８のモノハロゲン化溶媒のうちの少なくとも１種の組み合わせ等であってよい。このうち、イソブチレン系ブロック共重合体の溶解度、分解による無害化の容易さ、コスト等のバランス等の観点を重視するなら、１−クロロプロパン及び／又は１−クロロブタンを用いればよく、特に１−クロロブタンが好ましい。
【００１３】
本発明で使用するハロゲンを有しない脂肪族系炭化水素及び芳香族系炭化水素としては特に限定されず、例えば、ブタン、ペンタン、ネオペンタン、ヘキサン、ヘプタン、オクタン、シクロヘキサン、メチルシクロヘキサン、エチルシクロヘキサン、ベンゼン、トルエン、キシレン、エチルベンゼン等を挙げることができる。これらは１種又は２種以上を組み合わせて使用可能である。ブロック共重合体の溶解度、コスト、誘電率等のバランスから、ヘキサン、シクロヘキサン、メチルシクロヘキサン、エチルシクロヘキサン、トルエン及びキシレンからなる群より選択される少なくとも１種が好ましく、ヘキサン、メチルシクロヘキサン及びエチルシクロヘキサンからなる群より選択される少なくとも１種が特に好ましい。
【００１４】
本発明における重合溶媒は、上記炭素数３〜８の１級のモノハロゲン化炭化水素及び／又は炭素数３〜８の２級のモノハロゲン化炭化水素からなるモノハロゲン化炭化水素系溶媒と、脂肪族系炭化水素及び／又は芳香族系炭化水素からなる非ハロゲン化炭化水素系溶媒とを組み合わせた混合溶媒である。混合溶媒中のモノハロゲン化炭化水素系溶媒の含有量としては特に限定されず、所望の誘電率あるいはブロック共重合体の溶解度が得られるように設定すれば良いが、一般的には１０〜９８重量％であり、好ましくは２０〜９０重量％である。
【００１５】
上記混合溶媒の使用量は、得られる重合体溶液の粘度や除熱の容易さを考慮して、重合体の濃度が１〜５０ｗｔ％、好ましくは５〜３５ｗｔ％となるように決定される。
【００１６】
本発明のイソブチレンを主成分としない単量体成分は、イソブチレンの含有量が３０重量％以下である単量体成分を示す。イソブチレンを主成分としない単量体成分中のイソブチレンの含有量は１０重量％以下であることが好ましく、３重量％以下であることがさらに好ましい。
【００１７】
本発明のイソブチレンを主成分としない単量体成分中の、イソブチレン以外の単量体は、カチオン重合可能な単量体であれば特に限定されないが、脂肪族オレフィン類、芳香族ビニル類、ジエン類、ビニルエーテル類、シラン類、ビニルカルバゾール、β−ピネン、アセナフチレン等の単量体が例示できる。これらは１種又は２種以上組み合わせて使用される。
【００１８】
脂肪族オレフィン系単量体としては特に限定されず、例えば、エチレン、プロピレン、１−ブテン、２−メチル−１−ブテン、３−メチル−１−ブテン、ペンテン、ヘキセン、シクロヘキセン、４−メチル−１−ペンテン、ビニルシクロヘキセン、オクテン、ノルボルネン等が挙げられる。
【００１９】
芳香族ビニル系単量体としては特に限定されず、例えば、スチレン、ｏ−、ｍ−又はｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−、ｍ−又はｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−、ｍ−又はｐ−ｔ−ブチルスチレン、ｏ−、ｍ−又はｐ−メトキシスチレン、ｏ−、ｍ−又はｐ−クロロメチルスチレン、ｏ−、ｍ−又はｐ−ブロモメチルスチレン、シリル基で置換されたスチレン誘導体、インデン、ビニルナフタレン等が挙げられる。
【００２０】
ジエン系単量体としては特に限定されず、例えば、ブタジエン、イソプレン、シクロペンタジエン、シクロヘキサジエン、ジシクロペンタジエン、ジビニルベンゼン、エチリデンノルボルネン等が挙げられる。
【００２１】
ビニルエーテル系単量体としては特に限定されず、例えば、メチルビニルエーテル、エチルビニルエーテル、（ｎ−、イソ）プロピルビニルエーテル、（ｎ−、ｓｅｃ−、ｔｅｒｔ−、イソ）ブチルビニルエーテル、メチルプロペニルエーテル、エチルプロペニルエーテル等が挙げられる。
【００２２】
シラン化合物としては特に限定されず、例えば、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、γ−メタクリロイルオキシプロピルトリメトキシシラン、γ−メタクリロイルオキシプロピルメチルジメトキシシラン等が挙げられる。
【００２３】
本発明のイソブチレンを主成分としない単量体成分は、物性及び重合特性等のバランスから、芳香族ビニル系単量体を主成分とする単量体成分であることが好ましい。本発明の芳香族ビニル系単量体を主成分とする単量体成分は、芳香族ビニル系単量体の含有量が６０重量％以上、好ましくは８０重量％以上である単量体成分を示す。ここで芳香族ビニル系単量体としては、スチレン、α−メチルスチレン、ｐ−メチルスチレン及びインデンからなる群より選択された１種以上の単量体を使用することが好ましく、コストの面からスチレン、α−メチルスチレン、あるいはこれらの混合物を用いることが特に好ましい。
【００２４】
また本発明のイソブチレンを主成分とする単量体成分は、イソブチレン以外の単量体を含んでいても含んでいなくても良く、通常、イソブチレンを６０重量％以上、好ましくは８０重量％以上含有する単量体成分である。イソブチレン以外の単量体としてはカチオン重合可能な単量体であれば特に制限はないが、例えば上記の単量体等が挙げられる。
【００２５】
イソブチレンを主成分とする重合体ブロックとイソブチレンを主成分としない単量体成分からなる重合体ブロックの割合に関しては、特に制限はないが、各種物性の面から、イソブチレンを主成分とする重合体ブロックが９５〜４０重量％、イソブチレンを主成分としない単量体成分からなる重合体ブロックが５〜６０重量％であることが好ましい。特に、イソブチレンを主成分とする重合体ブロックが８５〜５０重量％、イソブチレンを主成分としない単量体成分からなる重合体ブロックが１５〜５０重量％であることがより好ましい。
【００２６】
またイソブチレン系ブロック共重合体の数平均分子量にも特に制限はないが、流動性、加工性、物性等の面から、３００００〜５０００００であることが好ましく、５００００〜４０００００であることが特に好ましい。イソブチレン系ブロック共重合体の数平均分子量が上記範囲より低い場合には機械的な物性が十分に発現されない傾向にあり、一方、上記範囲を超える場合には流動性、加工性の面で不利である。
【００２７】
上記一般式（１）で表わされる化合物は開始剤となるものでルイス酸等の存在下で炭素陽イオンを生成し、カチオン重合の開始点になると考えられる。式中、複数のＲ1 は、同一又は異なって、水素原子又は炭素数１〜６の１価の炭化水素基を表す。Ｒ2 は、１価若しくは多価の芳香族炭化水素基又は１価若しくは多価の脂肪族炭化水素基を表す。Ｘは、ハロゲン原子、炭素数１〜６のアルコキシル基又はアシルオキシル基を表す。ｎは、Ｒ2 の価数に等しく、１〜６の整数を表す。ｎが２以上の場合、複数のＸは、同一であってもよく、異なっていてもよい。
【００２８】
本発明で用いられる一般式（１）の化合物の例としては、次のような化合物等が挙げられる。
（１−クロル−１−メチルエチル）ベンゼン〔Ｃ6 Ｈ5 Ｃ（ＣＨ3 ）2 Ｃｌ〕、１，４−ビス（１−クロル−１−メチルエチル）ベンゼン〔１，４−Ｃｌ（ＣＨ3 ）2 ＣＣ6 Ｈ4 Ｃ（ＣＨ3 ）2 Ｃｌ〕、１，３−ビス（１−クロル−１−メチルエチル）ベンゼン〔１，３−Ｃｌ（ＣＨ3 ）2 ＣＣ6 Ｈ4 Ｃ（ＣＨ3 ）2 Ｃｌ〕、１，３，５−トリス（１−クロル−１−メチルエチル）ベンゼン〔１，３，５−（ＣｌＣ（ＣＨ3 ）2 ）3 Ｃ6 Ｈ3 〕、１，３−ビス（１−クロル−１−メチルエチル）−５−（ｔｅｒｔ−ブチル）ベンゼン〔１，３−（Ｃ（ＣＨ3 ）2 Ｃｌ）2 −５−（Ｃ（ＣＨ3 ）3 ）Ｃ6 Ｈ3 〕
これらの中でも特に好ましいのはビス（１−クロル−１−メチルエチル）ベンゼン［Ｃ6 Ｈ4 （Ｃ（ＣＨ3 ）2 Ｃｌ）2 ］である［なおビス（１−クロル−１−メチルエチル）ベンゼンは、ビス（α−クロロイソプロピル）ベンゼン、ビス（２−クロロ−２−プロピル）ベンゼン、あるいはジクミルクロライドとも呼ばれる］。
【００２９】
イソブチレン系ブロック共重合体を製造する際には、さらにルイス酸触媒を共存させることもできる。このようなルイス酸としてはカチオン重合に使用できるものであれば良く、ＴｉＣｌ4 、ＴｉＢｒ4 、ＢＣｌ3 、ＢＦ3 、ＢＦ3 ・ＯＥｔ2 、ＳｎＣｌ4 、ＳｂＣｌ5 、ＳｂＦ5 、ＷＣｌ6 、ＴａＣｌ5 、ＶＣｌ5 、ＦｅＣｌ3 、ＺｎＢｒ2 、ＡｌＣｌ3 、ＡｌＢｒ3 等の金属ハロゲン化物；Ｅｔ2 ＡｌＣｌ、ＥｔＡｌＣｌ2 等の有機金属ハロゲン化物を好適に使用することができる。中でも触媒としての能力、工業的な入手の容易さを考えた場合、ＴｉＣｌ4 、ＢＣｌ3 、ＳｎＣｌ4 が好ましい。ルイス酸の使用量は、特に限定されないが、使用する単量体の重合特性あるいは重合濃度等を鑑みて設定することができる。通常は一般式（１）で表される化合物に対して０．１〜１００モル当量使用することができ、好ましくは１〜６０モル当量の範囲である。
【００３０】
イソブチレン系ブロック共重合体の重合に際しては、さらに必要に応じて電子供与体成分を共存させることもできる。この電子供与体成分は、カチオン重合に際して、成長炭素カチオンを安定化させる効果があるものと考えられており、電子供与体の添加によって分子量分布の狭い構造が制御された重合体が生成する。使用可能な電子供与体成分としては特に限定されないが、例えば、ピリジン類、アミン類、アミド類、スルホキシド類、エステル類、または金属原子に結合した酸素原子を有する金属化合物等を挙げることができる。
【００３１】
各成分の使用量は目的とする重合体の特性によって適宜設計することが可能である。まずイソブチレン及びイソブチレンとは別種のカチオン重合性単量体と一般式（１）で表わされる化合物とのモル当量関係によって、得られる重合体の分子量が決定できる。通常得られるブロック共重合体の数平均分子量が２００００〜５０００００程度になるように設定される。
【００３２】
実際の重合を行うに当たっては、各成分を冷却下例えば−１００℃以上０℃未満の温度で混合する。エネルギーコストと重合の安定性を釣り合わせるために、特に好ましい温度範囲は−８０℃〜−３０℃である。
【００３３】
本発明の製造方法によって製造されうるイソブチレン系ブロック共重合体は、イソブチレンを主成分とする重合体ブロック及びイソブチレンを主成分としない単量体成分からなる重合体ブロックを有しているものであれば特に制限はなく、例えば、直鎖状、分岐状、星状等の構造を有するブロック共重合体、ジブロック共重合体、トリブロック共重合体、マルチブロック共重合体等のいずれも選択可能である。好ましいブロック共重合体としては、例えば、イソブチレンを主成分としない単量体成分が芳香族ビニル系単量体である場合には、芳香族ビニル系単量体を主成分とする重合体ブロック−イソブチレンを主成分とする重合体ブロック−芳香族ビニル系単量体を主成分とする重合体ブロックからなるトリブロック共重合体、芳香族ビニル系単量体を主成分とする重合体ブロック−イソブチレンを主成分とする重合体ブロックからなるジブロック共重合体、芳香族ビニル系単量体を主成分とする重合体ブロックとイソブチレンを主成分とする重合体ブロックからなるアームを３つ以上有する星型ブロック共重合体、又はこれらの２種以上の混合物を挙げることができる。ここで星型重合体とは、一般に、特に１点で、３本以上のほとんど長さの等しい鎖状高分子（アーム）が結合している重合体をいい、例えば、３以上の開始点を持つ開始剤の使用により製造される。
【００３４】
【実施例】
以下実施例により本発明をさらに具体的に説明する。尚、本発明はこれらの実施例によって何ら限定されるものではなく、その要旨を変更しない範囲において適宜変更実施可能である。
本実施例に示すブロック共重合体の分子量は以下に示す方法で測定した。
分子量：Ｗａｔｅｒｓ社製ＧＰＣシステム（カラム：昭和電工（株）製Ｓｈｏｄｅｘ  Ｋ−８０４（ポリスチレンゲル）、移動相：クロロホルム）。数平均分子量はポリスチレン換算で表記。
【００３５】
実施例１
攪拌機付き５００ｍＬ反応容器に、１−クロロブタン（モレキュラーシーブスで乾燥したもの）８７ｍＬ、ヘキサン（モレキュラーシーブスで乾燥したもの）９３ｍＬ、ｐ−ジクミルクロライド０．０８７８ｇを加えた。反応容器を−７０℃に冷却した後、α−ピコリン（２−メチルピリジン）０．０７０８ｇ、イソブチレン３２ｍＬを添加した。さらに四塩化チタン１．５ｍＬを加えて重合を開始し、−７０℃で溶液を攪拌しながら２時間反応させた。次いで反応溶液にスチレン１３．５ｍＬを添加し、さらに３０分間反応を続けた後、反応溶液を大量の水中へあけて反応を停止させた。
有機層と水層の分離状況を目視で確認したところ、分離性は良好であり分液ロートで容易に分別できた。水洗を２回行った後、水層が中性になっているのを確認してから有機層を大量のメタノール中に注いで重合体を沈殿させ、得られた重合体を６０℃で２４時間真空乾燥することによりイソブチレン系ブロック共重合体（ＳＩＢＳ１）を得た。
該イソブチレン系ブロック共重合体（ＳＩＢＳ）のＧＰＣ分析を行ったところ、数平均分子量が８８０００、分子量分布が１．１４であった。またスチレンの含有量は２５重量％であった。
【００３６】
実施例２
重合溶媒を１−クロロブタン１０２ｍＬ、メチルシクロヘキサン（モレキュラーシーブスで乾燥したもの）９８ｍＬとした以外は、実施例１と同様に行った。尚、水洗時の有機層と水層の分離状況は良好であった。
得られたイソブチレン系ブロック共重合体の数平均分子量は１０１０００、分子量分布は１．１１であった。またスチレンの含有量は２８重量％であった。得られたブロック共重合体のブロック化率（溶媒に対する溶解度の差により分別して算出した）は９８％であった。
【００３７】
実施例３
重合溶媒を１−クロロプロパン（モレキュラーシーブスで乾燥したもの）８８ｍＬ、メチルシクロヘキサン１１２ｍＬとした以外は、実施例１と同様に行った。尚、水洗時の有機層と水層の分離状況は良好であった。得られたイソブチレン系ブロック共重合体は良好なゴム弾性を示した。
【００３８】
比較例１
攪拌機付き５００ｍＬ反応容器に、塩化メチレン（モレキュラーシーブスで乾燥したもの）７６ｍＬ、ヘキサン（モレキュラーシーブスで乾燥したもの）１１４ｍＬ、ｐ−ジクミルクロライド０．０８７６ｇを加えた。反応容器を−７０℃に冷却した後、α−ピコリン（２−メチルピリジン）０．０３５７ｇ、イソブチレン３３ｍＬを添加した。さらに四塩化チタン１．５ｍＬを加えて重合を開始し、−７０℃で溶液を攪拌しながら１時間反応させた。次いで反応溶液にスチレン１３．５ｍＬを添加し、さらに１０分間反応を続けた後、反応溶液を大量の水中へあけて反応を停止させた。
有機層と水層の分離状況を目視で確認したところ、分離性が悪く、有機層と水層の界面付近が一部乳化していた。また分液ロートでの分別は困難であった。水洗を２回行っても水層は中性になっていなかったので、炭酸水素ナトリウム水溶液で処理した。その後、有機層を大量のメタノールにあけて重合体を沈殿させ、得られた重合体を６０℃で２４時間真空乾燥することによりイソブチレン系ブロック共重合体を得た。
該イソブチレン系ブロック共重合体のＧＰＣ分析を行ったところ、数平均分子量が１０２０００、分子量分布が１．２０であった。またスチレンの含有量は２９重量％であった。得られたブロック共重合体のブロック化率（溶媒に対する溶解度の差により分別して算出した）は９５％であった。
【００３９】
本発明による混合溶媒中で重合を行った場合には、分子量分布が狭く、ブロック化率が高い良好なイソブチレン系ブロック共重合体が得られることが分かる。さらに本発明で用いられるモノハロゲン化炭化水素は水への溶解度が低いために後処理工程における水洗が容易に行える。従来の炭素数１又は２のハロゲン化炭化水素（比較例１では塩化メチレンを使用）を使用した場合には、水への溶解度が高いために有機層と水層の分離性が悪く、水洗工程の作業性が低下する。また得られたイソブチレン系ブロック共重合体の分子量分布は、本発明の重合溶媒を使用した場合と比較して広くなっており、この点においても不利である。
【００４０】
【発明の効果】
本発明は上述の構成よりなるので、炭素数が１又は２のハロゲン化炭化水素を溶媒として使用する場合と比較して工業上取り扱いが有利であり、得られるイソブチレン系ブロック共重合体の性質も良好である。
すなわち、本発明で使用される溶媒は水への溶解度が低いことから、重合した後の水洗工程における作業性が向上する。さらに水への溶解度が低いことは、水洗後の排水処理が比較的容易に行えることも意味しており、これらのことは工業生産等のスケールの大きな重合を実施する場合に、特に有益である。また、本発明の製造方法によれば、分子量分布が狭くかつブロック化率が高いイソブチレン系ブロック共重合体が得られる。